Patent KR-101632170-B1 (KR)
Inventor: LEE EUN SUK
IPC: E01C23/00
Filed: 2015-06-24
Granted: 2016-06-22
Abstract: 본 발명은 중성화, 동해, 염해 등 콘크리트의 열화현상이 진행되어 구조체의 내하력 및 내구성이 저하되고 안전성이 떨어져 콘크리트구조물의 유지관리를 위한 열화된 부분에 수지모르타르로 도포하여, 염화칼슘에 무반응으로 알칼리 골재반응이 없어 도로 시설물의 염해 방지에 유리하고, 황산과 같은 강산성에도 화학적 반응이 없어, 하수처리장, 폐수처리장, 하수관로 보수 등에 유리하며, 치밀한 고분자 결합체로 공극이 없어 물이 스며들 수 없는 완벽한 수밀성 확보하며, 탄성수지의 탄성으로 인해 충격, 진동 흡수 및 균열발생을 억제하여 교량 등 거동하는 구조물에 유리하며, 완전 방수 실현으로 동해피해를 원천적으로 방지하고 자외선에 강하며 풍화에 의한 내마모성이 강한 수지모르타르를 이용한 콘크리트구조물 표면보수 및 단면복구 공법을 제공하는데 그 목적이 있다. 상기한 목적을 달성하기 위한 본 발명에 따른 수지모르타르를 이용한 콘크리트구조물 표면보수 공법은 콘크리트구조물의 표면을 치핑하는 단계; 상기 콘크리트구조물의 치핑부분을 고압세척하는 단계; 상기 고압세척된 콘크리트구조물의 표면에 구체강화제를 도포하는 단계; 상기 구체강화제 표면에 프라이머코팅제를 도포하는 단계로 이루어지고, 상기 구체강화제는 규산염으로 구성되며, 상기 프라이머코팅제는 수지모르타르 80 중량%와 라텍스분말 20 중량%로 구성되며, 상기 수지모르타르는 (a) 제1바인더수지로서의 우레탄 아크릴레이트 수지 및 제2바인더수지로서의 폴리메틸 메타크릴레이트 수지를 구성하는 바인더수지 (b) 모래 및 (c) 충전제로 구성되고, 상기 우레탄 아크릴레이트 수지와 폴리메틸 메타크릴레이트 수지의 혼합 비율은 10~60 : 90~40 중량 비율로 구성되며, 상기 충전제는 탄산칼슘, 탈크(Talc) 또는 이들 모두로 구성되며, 상기 수지모르타르에 제3바인더수지로서 하이드록시 에틸 메타크릴레이트(Hydroxy ethyl methacrylate, HEMA) 수지를 추가하며, 상기 모래는 상이한 입경을 가진 모래 2 종류 이상의 혼합으로 구성되거나, 상기 모래는 0.2㎜∼0.4㎜ 범위의 입경을 가진 모래, 0.4㎜∼0.8㎜ 범위의 입경을 가진 모래 또는 이들의 혼합으로 구성되며, 상기 모래는 염분이 포함되며, 상기 염분의 함량은 모래 100 중량부를 기준으로 1∼20 중량부로 구성되며, 상기 수지모르타르에 자갈을 추가하고, 상기 자갈의 입경은 2㎜∼15㎜ 범위로 구성되며, 상기 탄산칼슘의 입경은 10㎛∼80㎛ 범위로 구성되며, 상기 탈크의 입경은 50㎛∼200㎛ 범위로 구성되며, 상기 프라이머코팅제의 표면에 티타늄 이소프로폭사이드(Titanium isopropoxide) {Ti[OCH(CH 3 ) 2  ] 4  }와 이소프로필 알콜(Isopropyl alcohol) [(CH 3 ) 2  CHOH]로 제조한 이산화티탄(TiO 2 )sol 0.57mol/ℓ, 테트라에칠 오소실리케이트 테트라옥시실랜(Tetraethyl orthosilicate Tetraethoxysilane)(C 8 H 2 0O 4 Si)와 이소프로필 알콜(Isopropyl alcohol)[(CH 3 ) 2  CHOH]로 제조한 실리카(SiO 2 )sol 0.44mol/ℓ, 아연 아세테이트(Zn acetate)[Zn(C 2 H 3 O 2 ) 2 ]로부터 제조한 산화아연(ZnO) sol 0.5mol/ℓ그리고 은(Ag)용액을 각각 제조하여 이를 중량대비 이산화티탄(TiO 2 )sol, 실리카(SiO 2 )sol, 산화아연(ZnO) sol와 은(Ag) 용액으로 복합 처리한 수용액 또는 분말 상태로 이루어지고, 이를 중량대비 이산화티탄(TiO 2 )sol 50%, 실리카(SiO 2 )sol 40%, 산화아연(ZnO) sol 9% 와 은(Ag) 1% 비율로 복합 처리한 수용액 또는 분말 상태로 이루어진 광촉매가 일정 두께 도포됨을 특징으로 한다. 또한, 상기한 목적을 달성하기 위한 본 발명에 따른 수지모르타르를 이용한 콘크리트구조물 단면복구 공법은 콘크리트구조물의 열화부를 치핑하는 단계; 상기 열화부의 철근의 녹을 제거하는 단계; 상기 철근의 녹 제거부분을 고압세척하는 단계; 상기 고압세척된 콘크리트구조물의 열화부에 구체강화제를 도포하는 단계; 상기 구체강화제 표면에 프라이머코팅제를 도포하는 단계; 상기 프라이머코팅제 표면에 단면복구제를 도포하는 단계; 상기 단면복구제 표면에 프라이머코팅제를 도포하는 단계로 이루어지고, 상기 구체강화제는 규산염으로 구성되며, 상기 프라이머코팅제는 수지모르타르 80 중량%와 라텍스분말 20 중량%로 구성되며, 상기 수지모르타르는 (a) 제1바인더수지로서의 우레탄 아크릴레이트 수지 및 제2바인더수지로서의 폴리메틸 메타크릴레이트 수지를 구성하는 바인더수지 (b) 모래 및 (c) 충전제로 구성되고, 상기 우레탄 아크릴레이트 수지와 폴리메틸 메타크릴레이트 수지의 혼합 비율은 10~60 : 90~40 중량 비율로 구성되며, 상기 충전제는 탄산칼슘, 탈크(Talc) 또는 이들 모두로 구성되며, 상기 수지모르타르에 제3바인더수지로서 하이드록시 에틸 메타크릴레이트(Hydroxy ethyl methacrylate, HEMA) 수지를 추가하며, 상기 모래는 상이한 입경을 가진 모래 2 종류 이상의 혼합으로 구성되거나, 상기 모래는 0.2㎜∼0.4㎜ 범위의 입경을 가진 모래, 0.4㎜∼0.8㎜ 범위의 입경을 가진 모래 또는 이들의 혼합으로 구성되며, 상기 모래는 염분이 포함되며, 상기 염분의 함량은 모래 100 중량부를 기준으로 1∼20 중량부로 구성되며, 상기 수지모르타르에 자갈을 추가하고, 상기 자갈의 입경은 2㎜∼15㎜ 범위로 구성되며, 상기 탄산칼슘의 입경은 10㎛∼80㎛ 범위로 구성되며, 상기 탈크의 입경은 50㎛∼200㎛ 범위로 구성되며, 상기 단면복구제는 규사 40∼60중량%, 칼슘설포알루미네이트(Calcium Sulfo Aluminate) 10∼25중량%, 포틀랜드시멘트 10∼25중량%, 유동화제 0.15∼5중량%, 경화지연제 0.05∼5중량%, 아크릴수지 0.5∼10중량%, 탄성수지 2∼10중량%로 구성되며, 상기 프라이머코팅제의 표면에 티타늄 이소프로폭사이드(Titanium isopropoxide) {Ti[OCH(CH 3 ) 2  ] 4  }와 이소프로필 알콜(Isopropyl alcohol) [(CH 3 ) 2  CHOH]로 제조한 이산화티탄(TiO 2 )sol 0.57mol/ℓ, 테트라에칠 오소실리케이트 테트라옥시실랜(Tetraethyl orthosilicate Tetraethoxysilane)(C 8 H 2 0O 4 Si)와 이소프로필 알콜(Isopropyl alcohol)[(CH 3 ) 2  CHOH]로 제조한 실리카(SiO 2 )sol 0.44mol/ℓ, 아연 아세테이트(Zn acetate)[Zn(C 2 H 3 O 2 ) 2 ]로부터 제조한 산화아연(ZnO) sol 0.5mol/ℓ그리고 은(Ag)용액을 각각 제조하여 이를 중량대비 이산화티탄(TiO 2 )sol, 실리카(SiO 2 )sol, 산화아연(ZnO) sol와 은(Ag) 용액으로 복합 처리한 수용액 또는 분말 상태로 이루어지고, 이를 중량대비 이산화티탄(TiO 2 )sol 50%, 실리카(SiO 2 ) sol 40%, 산화아연(ZnO) sol 9% 와 은(Ag) 1% 비율로 복합 처리한 수용액 또는 분말 상태로 이루어진 광촉매가 일정 두께 도포됨을 특징으로 한다.